(57)【要約】【課題】重合性液晶分子を被覆・重合させて得られるフィルム層との接着性に優れた配向膜および光学フィルムを提供する。【解決手段】式（Ｉ）で表される構造単位を有するポリエチレンイミン類を含有してなるフィルムをラビング処理して得られる配向膜、並びに、該配向膜に複屈折性を与える高分子を被覆してなる光学フィルム。2007286149.tif 000011（式中、Ｒ１〜Ｒ４はそれぞれ独立に、水素、ハロゲン原子、ニトロ基、ニトリル基、トリフルオロメチル基、トリフルオロメトキシ基を表す。）【選択図】なし【特許請求の範囲】
【請求項１】
式（Ｉ）で表される構造単位を有するポリエチレンイミン類を含有してなるフィルムをラビング処理して得られる配向膜。
2007286149.tif 000010
（式中、Ｒ１〜Ｒ４はそれぞれ独立に、水素、ハロゲン原子、ニトロ基、ニトリル基、トリフルオロメチル基、又はトリフルオロメトキシ基を表す。）
【請求項２】
請求項１に記載の配向膜に複屈折性を与える高分子を被覆してなる光学フィルム。
【請求項３】
複屈折性を与える高分子が、重合性液晶化合物を重合してなる高分子である請求項２に記載の光学フィルム。
【請求項４】
重合性液晶化合物が式（１）で表される化合物である請求項３に記載の光学フィルム。
Ｐ１−Ｅ１−Ｂ１−Ａ１-Ｂ２-Ａ２-Ｂ３−Ａ３−Ｂ４−Ｅ２−Ｐ２  （１）
（式（１）中、Ａ１、Ａ２及びＡ３はそれぞれ独立に、２価の環状炭化水素基、２価の複素環基、メチレンフェニレン基、オキシフェニレン基またはチオフェニレン基を表す。Ａ１、Ａ２及びＡ３には、炭素数１〜４のアルキル基、炭素数１〜４程度のアルコキシ基、トリフルオロメチル基、トリフルオロメチルオキシ基、ニトリル基、ニトロ基、又はハロゲン原子が置換されていてもよい。）
【請求項５】
前記式（Ｉ）で表される構造単位を有するポリエチレンイミン類含有水溶液を支持基材に塗布、乾燥し、得られたポリエチレンイミン系フィルムをラビング処理することを特徴とする配向膜の製造方法。
【請求項６】
請求項１に記載の配向膜に重合性液晶化合物を含む溶液を塗布し、該化合物を重合させることを特徴とする光学フィルムの製造方法。
【発明の詳細な説明】
【技術分野】
【０００１】
本発明は、ポリエチレンイミン類を含有してなる配向膜及び該配向膜に液晶化合物を被覆し、重合して得られる光学フィルムに関する。
【背景技術】
【０００２】
ＣＲＴと比較して省スペースや低消費電力である液晶表示装置（ＬＣＤ）や有機エレクトロルミネッセンス（ＥＬ）などのフラットパネル表示装置（ＦＰＤ）は、コンピュータ、テレビ、携帯電話、カーナビゲーションあるいは携帯情報端末の画面として、広く普及している。そして、ＦＰＤには、反射防止、視野角拡大などのためにさまざまな光学フィルムが用いられている。例えば、屈折率の異なる光学薄膜層を多層化して光の干渉効果で表面の反射率を低減させるアンチリフレクション（ＡＲ）フィルムなどの反射防止フィルム、特定の振動方向の光だけ透過させ他の光を遮断する偏光フィルム、ＳＴＮ方式やＴＮ方式などのＬＣＤの干渉色を光学的に色補償する位相差フィルム、偏光フィルムと位相差フィルムを一体化した楕円偏光フィルム、ＬＣＤの視野角を拡大する視野角拡大フィルムなどが挙げられる。
かかる光学フィルムとして、例えば、セルロースアセテートフィルムをラビング処理して配向膜を得、該配向膜に重合性液晶分子を被覆・重合させて得られる光学補償シートが知られている（特許文献１）。
また、配向膜としては、特定のポリイミドフィルムが、ラビング処理により、広い範囲でチルト角の制御ができ、撥水性などの表面特性を改質することができることが特許文献２に開示されている。
しかしながら、かかるポリイミドフィルムをラビング処理して得られる配向膜に重合性液晶分子を被覆・重合させて得られる光学フィルムについては知られておらず、配向膜と液晶層との間の接着性についても何ら開示されていない。
【０００３】
【特許文献１】特開２００３−１１４３３０号公報（実施例）
【特許文献２】特開平６−１３６１２２号公報（特許請求の範囲、［０００９］、［００８２］［発明の効果］
【発明の開示】
【発明が解決しようとする課題】
【０００４】
本発明者らが、ポリイミドフィルムをラビング処理して得られる配向膜に重合性液晶分子を被覆・重合させたところ、得られた光学フィルムは複屈折性を示すなど優れた光学特性を有し、得られた液晶層とポリイミドフィルム（配向膜）との間の接着力も十分有することを見出した。しかしながら、広い分野での普及が期待される光学フィルムについては高い耐久性が求められることから、液晶層と配向膜との間の接着力についても、さらなる向上が求められている。
すなわち、本発明は、重合性液晶分子を被覆・重合させて得られる液晶層との接着性に優れた配向膜を提供することである。
【課題を解決するための手段】
【０００５】
本発明は、式（Ｉ）で表される構造単位を有するポリエチレンイミン類を含有してなるフィルムをラビング処理して得られる配向膜、並びに、該配向膜に複屈折性を与える高分子を被覆してなる光学フィルムである。
2007286149.tif 000002
（式中、Ｒ１〜Ｒ４はそれぞれ独立に、水素、ハロゲン原子、ニトロ基、ニトリル基、トリフルオロメチル基、又はトリフルオロメトキシ基を表す。）
【発明の効果】
【０００６】
本発明の配向膜に重合性液晶分子を被覆・重合させて得られる液晶層と、該配向膜との接着性が著しく優れる。また、得られた液晶層は複屈折性を有する。
【発明を実施するための最良の形態】
【０００７】
以下、本発明について詳細に説明する。
本発明の光学フィルムの有効成分であるポリエチレンイミン類は、式（I）で表される構造単位を有する高分子であり、式（I）中のＲ１〜Ｒ４はそれぞれ独立に、フッ素原子、塩素原子などのハロゲン原子、水素原子、ニトロ基、ニトリル基、トリフルオロメチル基、又はトリフルオロメトキシ基を表す。中でも水素原子が好ましい。
【０００８】
式（I）の構造単位を有するポリエチレンイミン類の製造方法としては、式（II）で表されるエチレンイミンを開環重合すればよい。ポリエチレンイミン類は、アルドリッチ社、関東化学株式会社、東京化成工業株式会社、和光純薬工業株式会社などで水溶液の形で市販されており、市販のポリエチレンイミン含有水溶液をそのまま使用すればよい。
2007286149.tif 000003
（式中、Ｒ１〜Ｒ４は前記と同じ意味を表す。）
【０００９】
ポリエチレンイミン類の数平均分子量（Ｍｎ）は、通常、１０００〜１０００００、好ましくは４００００〜８００００である。また、ポリエチレンイミンの重量平均分子量（Ｍｗ）は、通常、２０００〜１００００００であり、好ましくは、６０００００〜８０００００である。
【００１０】
本発明の配向膜は、前記ポリエチレンイミン類を含有する、厚さ１０ｎｍ〜５μｍ程度、好ましくは、厚さ５０ｎｍ〜１μｍのフィルムであり、該配向膜には、酸化防止剤、レベリング剤、架橋剤等が含まれていてもよい。
【００１１】
配向膜の製造方法としては、例えば、ポリエチレンイミン類を約５重量％以下、好ましくは２〜３重量％含有する水溶液を調製し、続いて、支持基材に該水溶液を塗布したのち、３０〜１２０℃程度、好ましくは６０〜８０℃程度で乾燥してポリエチレンイミン系フィルムを得、次いで、必要に応じて冷却したのちに、ラビング処理する方法などが挙げられる。
配向膜の製造方法におけるポリエチレンイミン類含有水溶液の乾燥時間は、通常、１分〜２時間であり、好ましくは、１分〜１０分である。本発明の配向膜は、ポリエチレンイミン類が既に重合していることから、支持基材に塗布後は、水の乾燥は実施されるが、重合は必要ない。
【００１２】
支持基材への塗布方法としては、例えば、押し出しコーティング法、ダイレクトグラビアコーティング法、リバースグラビアコーティング法、ＣＡＰコーティング法、ダイコーティング法などが挙げられる。また、ディップコーター、バーコーター、スピンコーターなどのコーターを用いて塗布する方法などが挙げられる。
【００１３】
支持基材としては、通常、平滑な面を与えるアルミニウム、ステンレスなどの金属板、ガラス板、透明性フィルムなどが挙げられる。
支持基材としては、中でも、透明で複屈折性が小さいポリマーフィルムが好ましい。透明性フィルムは、通常、光透過率が８０％以上であり、複屈折性の１指標である面内リタデーション値（位相差値）が２０ｎｍ以下、好ましくは５ｎｍ以下である。光透過率が８０％以上であると、コントラストや表示品質が向上する傾向があることから好ましい。また、支持体であるフィルムの面内リタデーション値が２０ｎｍ以下であると、応力や熱等の外部環境の影響によって色補償や視野角拡大といった光学特性の低下を抑制する傾向があることから好ましい。支持基材の具体例としては、ポリエチレン、ポリプロピレン、ノルボルネン系ポリマーなどのポリオレフィンフィルム、ポリビニルアルコールフィルム、ポリエチレンテレフタレートフィルム、ポリメタクリル酸エステルフィルム、ポリアクリル酸エステルフィルム、セルロースアセテートフィルムなどが挙げられる。
支持基材の厚さは、４０〜５００μｍであることが好ましく、４０〜２００μｍであることがさらに好ましい。
【００１４】
本発明のラビング処理とは、ポリエチレンイミン類のフィルムを布で摩擦して複屈折性を与える処理であり、例えば、図１に記載のような装置を用いて実施する。図１の１は、ローラーでありその外周部に布２が外周に巻かれている。図１の３は矢印７の方向に移動し得るテーブルであり、テーブル３には、ポリエチレンイミン類のフィルム４が載置されている。テーブル３の上には、ガラス板、金属板、基材フィルムなどの基材の上に積層されたポリエチレンイミン類のフィルムが載置されていてもよい。
回転するローラー１にテーブル３が移動して、ポリエチレンイミン類のフィルム４と布２とが接触して摩擦される。
図１のラビング処理の装置を用いた場合、例えば、ローラー１の回転数、ローラー１とテーブル３との間隔６（以下、押込量という場合がある）、配向膜用フィルムの送出速度（テーブル３がローラー１に送出される速度）、テーブル３がローラー１の下を通過する回数（以下、ラビング回数という。例えば、回転するローラー１の下をテーブル３が１回、通過するとラビング回数１回という。）、及び布の性質などの摩擦強度のパラメータを適宜、変更することにより、所望の複屈折性を得ることができる。
ローラー１の回転数が大きくなるとポリエチレンイミン類のフィルムとの接触回数が大きくなり摩擦強度が大きくなり、押込量６が大きくなると布２とポリエチレンイミン類のフィルムとが強く接触して摩擦強度が大きくなり、ポリエチレンイミン類のフィルムの送出速度が小さくなると、ローラー１との摩擦時間が長くなるから摩擦強度が大きくなり、ラビング回数を多くすると摩擦強度が大きくなる。
【００１５】
ラビング処理に用いられる布は、例えば、麻、絹、木綿、羊毛などの天然繊維布、例えば、人絹、ポリアミド、ポリイミドなどの人工繊維布などが挙げられる。布の表面は、通常、ベルベット地のものが用いられる。
【００１６】
本発明の配向膜に、複屈折性を与える高分子を被覆して、光学フィルムを得てもよい。
高分子を被覆する方法としては、例えば、本発明の配向膜に、溶融した液晶性高分子の層を被覆する方法、例えば、重合性液晶化合物を含む溶液を本発明の配向膜に塗工、重合させて配向膜に液晶層を形成する方法などが挙げられる。中でも後者の塗工、重合により液晶層を形成する方法は塗工液の粘度が低いので平滑性に優れる等の取り扱いが容易であることや、液晶層の形成工程が比較的低温で行うことができることから好ましい。
【００１７】
以下、塗工、重合により液晶層を形成する方法をさらに詳しく説明する。
まず、重合性液晶化合物及び有機溶媒に、必要に応じて、非重合性液晶性高分子、重合開始剤、重合禁止剤、光増感剤、架橋剤、レベリング剤などの添加剤を加えて、溶液を調製する。
ここで、重合性液晶化合物とは、液晶便覧（液晶便覧編集委員会編、丸善（株）平成１２年１０月３０日発行）の「３章  分子構造と液晶性」の、「３．２  ノンキラル棒状液晶分子」、「３．３  キラル棒状液晶分子」に記載された化合物の中で重合性基を有する化合物が挙げられる。
重合性液晶化合物として、異なる複数の重合性液晶化合物を用いてもよい。
【００１８】
重合性液晶化合物としては、中でも、式（１）
Ｐ１−Ｅ１−Ｂ１−Ａ１-Ｂ２-Ａ２-Ｂ３−Ａ３−Ｂ４−Ｅ２−Ｐ２  （１）
で表される化合物が好ましい。
式（１）中、Ａ１、Ａ２及びＡ３はそれぞれ独立に、２価の環状炭化水素基、２価の複素環基、メチレンフェニレン基、オキシフェニレン基またはチオフェニレン基を表す。Ａ１、Ａ２及びＡ３には、メチル基、エチル基、ｉ−プロピル基、ｔ−ブチル基などの炭素数１〜４程度のアルキル基；メトキシ基、エトキシ基などの炭素数１〜４程度のアルコキシ基；トリフルオロメチル基；トリフルオロメチルオキシ基；ニトリル基；ニトロ基；フッ素原子、塩素原子、臭素原子などのハロゲン原子が置換されていてもよい。
【００１９】
２価の環状炭化水素基の具体例としては、下記式で表される芳香族基などが挙げられ、
2007286149.tif 000004
【００２０】
２価の環状炭化水素基のその他の例としては、下記式で表される脂環式基などが挙げられる。
2007286149.tif 000005
【００２１】
２価の複素環基としては、例えば、下記式が挙げられる。
2007286149.tif 000006
【００２２】
Ａ１、Ａ２及びＡ３としては、中でも、いずれも同種類の基であると、製造が容易であることから好ましく、とりわけ、１,４−フェニレン基または１,４−シクロヘキシレン基は、製造が容易であることから好ましい。
【００２３】
式（１）中のＢ１、Ｂ２、Ｂ３及びＢ４はそれぞれ独立に、−ＣＨ２−、−Ｃ≡Ｃ−、−ＣＨ＝ＣＨ−、−ＣＨ２−ＣＨ２−、−Ｏ−、−Ｓ−、−Ｃ（＝Ｏ）−、
−Ｃ（＝Ｏ）−Ｏ−、−Ｏ−Ｃ（＝Ｏ）−、−Ｏ−Ｃ（＝Ｏ）−Ｏ−、−ＣＨ＝Ｎ−、
−Ｎ＝ＣＨ−、−Ｎ＝Ｎ−、−Ｎ（→Ｏ）＝Ｎ−、−Ｎ＝Ｎ（→Ｏ）−、
−Ｃ（＝Ｏ）−ＮＲ’−、−ＮＲ’−Ｃ（＝Ｏ）−、−ＯＣＨ２−、−ＮＲ’−、
−ＣＨ２Ｏ−、−ＳＣＨ２−、−ＣＨ２Ｓ−、−ＣＨ＝ＣＨ−Ｃ（＝Ｏ）−Ｏ−、
−Ｏ−Ｃ（＝Ｏ）−ＣＨ＝ＣＨ−、単結合から選ばれる２価の基を表す。ここで、Ｒ’は水素原子またはアルキル基を表す。
中でも、単結合、−Ｃ≡Ｃ−、−Ｏ−、−Ｏ−Ｃ（＝Ｏ）−Ｏ−、−Ｏ−Ｃ（＝Ｏ）−、−Ｏ−Ｃ（＝Ｏ）−Ｏ−が、製造が容易で、複屈折性に優れることから好ましい。
また、Ｂ１、Ｂ２、Ｂ３及びＢ４は、同じ種類の２価の基であると製造が容易なことから好ましい。
【００２４】
式（１）中、Ｅ１及びＥ２は、それぞれ独立に、炭素数２〜２５のアルキレン基、好ましくは、炭素数４〜１０のアルキレン基を表す。
Ｅ１及びＥ２の水素原子は、アルキル基、アルコキシ基、トリフルオロメチル基、トリフルオロメチルオキシ基、ニトリル基、ニトロ基、ハロゲン原子に置換されていてもよいが、水素原子のままであることが好ましい。
Ｅ１及びＥ２は、同じ種類のアルキレン基であると製造が容易なことから好ましい。
【００２５】
式（１）中、Ｐ１及びＰ２は、水素原子または重合性基を表す。
ここで、重合性基とは、本発明の重合性液晶化合物を重合させることのできる置換基であり、具体的には、ビニル基、ｐ−スチルベン基、アクリロイル基、メタクロイル基、カルボキシル基、メチルカルボニル基、水酸基、アミド基、炭素数１〜４のアルキルアミノ基、アミノ基、エポキシ基、オキセタニル基、アルデヒド基、イソシアネート基、チオイソシアネート基などが例示される。
また、重合性基には、上記例示の基とＥ１及びＥ２を連結するために、Ｂ１及びＢ２に例示される基が含まれていてもよい。
中でも、光重合させる際の取扱いが容易な上、製造も容易であることからアクリロイル基及びメタクロイル基が好ましく、とりわけ、アクリロイル基が好ましい。
Ｐ１及びＰ２の少なくとも一方は重合性基であり、好ましくは、Ｐ１及びＰ２はいずれも重合性基であると、得られる光学フィルムの膜硬度が優れる傾向があることから、好ましい。
【００２６】
重合性液晶化合物としては、中でも、式（１−１）〜（１−１０）で示される化合物がアクリロイル基を有する化合物が入手容易であることから好ましい。具体的には、重合性液晶化合物（商品名  ＲＭＳ０３−００１、メルク社製）として市販されているものをそのまま用いればよい。
2007286149.tif 000007
【００２７】
非重合性液晶化合物とは、前記液晶便覧の「３章  分子構造と液晶性」の、「３．２  ノンキラル棒状液晶分子」、「３．３  キラル棒状液晶分子」に記載された化合物の中で重合性基を有しない化合物が挙げられる。具体例として下記式の化合物が挙げられる。
2007286149.tif 000008
【００２８】
得られる液晶層には、上記重合性液晶化合物を重合させるための重合開始剤が、通常、含有される。上記重合開始剤としては、例えば、ベンゾイン類、ベンゾフェノン類、ベンジルケタール類、α―ヒドロキシケトン類、α―アミノケトン類、ヨードニウム塩、スルホニウム塩等が挙げられ、より具体的には、イルガキュア（Irgacure）９０７、イルガキュア１８４、イルガキュア６５１、イルガキュア２５０、およびイルガキュア３６９（以上、全てチバスペシャルティケミカルズ社製）、セイクオールＢＺ、セイクオールＺ、セイクオールＢＥＥ（以上、全て精工化学社製）、カヤキュアー（Kayacure）ＢＰ１００（日本化薬社製）、カヤキュアーＵＶＩ−６９９２（ダウ社製）、アデカオプトマーＳＰ−１５２、アデカオプトマーＳＰ-１７０（以上、全て旭電化製）などを挙げることができる。
液晶層を与える溶液での重合開始剤の含有量は、得られる光学フィルムの複屈折性を低下させないためにも、重合性液晶化合物含有量に対して１０重量％以下であることが望ましい。
【００２９】
また、液晶層を与える溶液には、光増感剤が含有されていてもよい。上記光増感剤としては、例えば、キサントン、チオキサントン等のキサントン類、アントラセン、アルキルエーテルなどの置換基を有するアントラセン類、フェノチアジン、およびルブレンを挙げることができる。
上記光増感剤を用いることにより、上記重合性液晶化合物の重合を高感度化することができる。
【００３０】
さらに、液晶層を与える溶液には、レベリング剤が含有されていてもよい。上記レベリング剤としては、例えば、放射線硬化塗料用添加剤（ビックケミージャパン社製：ＢＹＫ−３５２、ＢＹＫ−３５３、ＢＹＫ−３６１Ｎ）、塗料添加剤（東レ・ダウコーニング社製：ＳＨ２８ＰＡ、ＤＣ１１ＰＡ、ＳＴ８０ＰＡ）、および塗料添加剤（信越シリコーン社製：ＫＰ３２１、ＫＰ３２３、Ｘ２２−１６１Ａ、ＫＦ−６００１）などを挙げることができる。
上記レベリング剤を用いることにより、液晶層を平滑化することができる。
【００３１】
塗工、重合により液晶層を形成する方法で用いられる有機溶媒としては、重合性液晶化合物、非重合性液晶化合物などを溶解し得る有機溶媒であり、具体的には、メタノール、エタノール、エチレングリコール、プロピレングリコールなどのアルコール；酢酸エチル、酢酸ブチル、エチレングリコールメチルエーテルアセテート、プロピレングリコールメチルエーテルアセテートなどのエステル系溶媒；アセトン、メチルエチルケトン、メチルイソブチルケトンなどのケトン系溶媒；ペンタン、ヘキサン、ヘプタン、トルエン、キシレンなどの炭化水素溶媒などが例示される。有機溶媒として複数種の有機溶媒を用いてもよい。
得られた溶液の粘度は、塗工しやすいように、通常、１０Ｐａ・ｓ以下、好ましくは０．１〜７Ｐａ・ｓ程度に調整される。
【００３２】
続いて、得られた溶液を本発明の配向膜に塗工し、乾燥、重合させて、配向膜上に液晶層を得ることができる。
重合は、重合性液晶化合物の重合性基が光重合性であれば、可視光、紫外光、レーザー光などの光を照射して硬化させ、該重合性基が熱重合性であれば、加熱によって重合させる。
成膜性の観点から、光重合の方が好ましく、取り扱い性の観点から、紫外光による重合がとりわけ好ましい。
【００３３】
溶媒の乾燥は、光重合の場合には、成膜性を向上させるために、光重合前にほとんど溶媒を乾燥させておくことが好ましい。また、熱重合の場合には、通常、乾燥とともに重合を進行させ、好ましくは、重合前にほとんどの溶媒を乾燥させておくと、成膜性に優れる傾向がある。
溶媒の乾燥方法としては、例えば、自然乾燥、通風乾燥、減圧乾燥などの方法が挙げられる。
【００３４】
本発明の配向膜への塗工方法としては、例えば、押し出しコーティング法、ダイレクトグラビアコーティング法、リバースグラビアコーティング法、ＣＡＰコーティング法、ダイコーティング法などが挙げられる。また、ディップコーター、バーコーター、スピンコーターなどのコーターを用いて塗工する方法などが挙げられる。
【００３５】
かくして得られた光学フィルムは、光学フィルムの液晶層の面を他の透明性フィルムなどに転写するなどして、光学フィルムから液晶層のみを取り出して光学フィルムとして用いてもよいが、配向膜と液晶層との接着性に優れることから、通常、配向膜と液晶層とを積層したまま用いる。
本発明の光学フィルム及び配向膜から転写された液晶層は、そのまま、反射防止フィルム、位相差フィルム、視野角拡大フィルム、光学補償フィルムとして使用してもよい。
また、他のフィルムと組み合わせてもよい。具体的には、偏光フィルムに本発明の光学フィルムを貼合させた楕円偏光板、該楕円偏光板にさらに本発明の光学フィルムを広域帯λ／４板として貼合させた広域帯円偏光板などが挙げられる。
【実施例】
【００３６】
以下、実施例により本発明を更に詳細に説明する。本発明はこれらの例により何ら限定されるものではない。
【００３７】
［実施例１］
ポリエチレンイミン（数平均分子量６００００、重量平均分子量７５００００、アルドリッチ社製５０重量％水溶液品）を希釈し、３重量％水溶液を調製した。この溶液を、スピンコーターを用いてガラス基板上に９１ｎｍの厚さに塗布し、80℃で５分乾燥して、ポリエチレンイミンフィルムを得た。その表面をラビング処理（回転数１０００ｒｐｍ、押し込み量０．５ｍｍ、ステージ速度１２ｍｍ／秒）して配向膜を形成した。配向膜上に表１に記載の塗布液をスピンコート法により塗布し、５５℃で１分間乾燥した。得られた棒状重合性液晶化合物を有効成分とする塗布膜は、偏光顕微鏡によりモノドメインであることが確認された。続いて、紫外線を照射して、棒状重合性液晶化合物を有効成分とする膜厚８９６ｎｍの液晶層とポリエチレンイミンフィルムの配向膜とを有する光学フィルムを得た。
【００３８】
【表１】
2007286149.tif 000009
＊１：イルガキュア９０７（チバスペシャリティーケミカルズ社製）
棒状重合性液晶化合物（１−２）：メルク社製ＲＭＳ０３−００１
【００３９】
（光学特性及び接着性）
前記で得られた光学フィルムの液晶層の光学特性について、測定器（ＫＯＢＲＡ−ＷＲ、王子計測機器社製）を用いて、面内リタデーションを測定し、その角度依存性から該液晶層の平均傾斜角は、１．０８°であった。
また、前記で得られた光学フィルムの液晶層について、JIS  K5600に準じてクロスカット試験を実施したところ、どの格子の目にも剥れのない分類０と判定された。
【００４０】
[比較例１]
ガラス基板上にポリイミドを含む溶液  サンエバーＳＥ−６１０（日産化学社製）を塗布した後、スピンコーターで塗布した。塗布層を、８０℃で５分間、溶媒を乾燥した後１２０℃で１時間重合させてポリイミドフィルムを得た。続いて、その表面をラビング処理（回転数４８０ｒｐｍ、押し込み量０．５ｍｍ、ステージ速度１２ｍｍ／秒）してポリイミド配向膜を得た。ポリイミド配向膜の種類が異なる以外は実施例１と同様にして、光学フィルムを得た。得られた棒状重合性液晶化合物を有効成分とする塗布膜は、偏光顕微鏡によりモノドメインであることが確認された。続いて、紫外線を照射して、棒状重合性液晶化合物を有効成分とする膜厚１．０７ｎｍとポリイミド配向膜とを有する光学フィルムを作成した。
【００４１】
（光学特性及び接着性）
前記で得られた光学フィルムの液晶層の光学特性は、実施例１と同様にして、平均傾斜角６．５°であることを確認した。
また、実施例１と同様のクロスカット試験を実施したところ、すべての格子の目が剥れ、分類５と判定された。
【産業上の利用可能性】
【００４２】
本発明は、アンチリフレクション（ＡＲ）フィルムなどの反射防止フィルム、偏光フィルム、位相差フィルム、楕円偏光フィルム、視野角拡大フィルムなど、光学フィルムの光学特性を簡便な方法で制御することができ、配向膜について所望の光学特性になるように配向処理すれば、光学フィルムとして、重合性化合物の配向を制御でき、所望する光学特性を簡便な方法で調整することができる。また、本発明の光学フィルムは液晶表示装置（ＬＣＤ）や有機エレクトロルミネッセンス（ＥＬ）などのフラットパネル表示装置（ＦＰＤ）に用いることができる。
【図面の簡単な説明】
【００４３】
【図１】ラビング処理の装置に係る概略図である。
【符号の説明】
【００４４】
１・・・ローラー
２・・・布
３・・・テーブル
４・・・配向膜用フィルム
５・・・ローラーの回転方向
６・・・押込量
７・・・テーブルの移動方向
【図１】
2007286149.tif 000012